(57)【特許請求の範囲】
【請求項１】
溶鋼を一次冷却して鋳片を得るための鋳型と、該鋳型から出た鋳片の下面側をガイドする複数の下側ガイドロールと、該下側ガイドロールと対向して鋳片の上面側をガイドする複数の上側ガイドロールと、該上側ガイドロールと前記下側ガイドロールとで挟持された鋳片の両面に二次冷却水を噴射する複数のスプレイノズルとを備えてなる連続鋳造機により前記溶鋼を連続鋳造する方法であって、
前記複数の上側ガイドロールのうち隣り合う二つの上側ガイドロールの間から前記鋳片の上面側に噴射される二次冷却水の水量をＱＩＮ（Ｌ／ｍｉｎ）、前記複数の上側ガイドロールのうち隣り合う二つの上側ガイドロールの間から前記鋳片に噴射された二次冷却水が前記鋳片の短辺側から流出するときのロール間流路断面積をＡ（ｃｍ２）、前記複数の上側ガイドロールのうち隣り合う二つの上側ガイドロールの間から前記鋳片に噴射された二次冷却水が前記鋳片の短辺側から流出するときの二次冷却水平均流速をＶ１（ｃｍ／ｍｉｎ）、前記鋳型からｉ番目に位置する上側ガイドロールの最上点座標を（Ｘ３，Ｙ３）、前記鋳型からｉ＋１番目に位置する上側ガイドロールの最上点座標を（Ｘ６，Ｙ６）、前記上側ガイドロールのロール径をｒ（ｃｍ）としたとき、前記鋳型からｉ−１番目に位置する上側ガイドロールとｉ番目に位置する上側ガイドロールとの間で滞留するロール溜まり水のオーバーフロー水量ＱＯＦを下式から算出し、前記溶鋼の鋳造速度が１．４ｍ／ｍｉｎ以上のときに前記オーバーフロー水量ＱＯＦをＱＯＦ＜５０Ｌ／ｍｉｎにして前記溶鋼を連続鋳造することを特徴とする鋼の連続鋳造方法。
ＱＯＦ＝ＱＩＮ−０．００１×Ａ×Ｖ１  （ただし、Ｘ３＋ｒ≦Ｘ６の場合）
ＱＯＦ＝０  （ただし、Ｘ３＋ｒ＞Ｘ６の場合）
【請求項２】
請求項１記載の鋼の連続鋳造方法において、前記下側ガイドロールと前記上側ガイドロールとの間で円弧状に湾曲する鋳片の湾曲半径をＲ（ｃｍ）、前記湾曲半径の中心座標を（Ｘ０，Ｙ０）、前記鋳型からｉ番目に位置する上側ガイドロールと前記鋳片との接点座標を（Ｘ１，Ｙ１）、前記鋳型からｉ番目に位置する上側ガイドロールの中心座標を（Ｘ２，Ｙ２）、前記鋳型からｉ−１番目に位置する上側ガイドロールとｉ番目に位置する上側ガイドロールとの間で滞留するロール溜まり水の最上点座標を（Ｘ４，Ｙ４）、前記湾曲半径の中心座標（Ｘ０，Ｙ０）と前記接点座標（Ｘ１，Ｙ１）とを通過する直線が前記上側ガイドロールの最上点座標（Ｘ３，Ｙ３）と前記ロール溜まり水の最上点座標（Ｘ４，Ｙ４）とを通過する水平線と交差する角度をθ（°）、前記湾曲半径の中心座標（Ｘ０，Ｙ０）と前記ロール溜まり水の最上点座標（Ｘ４，Ｙ４）とを通過する直線が前記上側ガイドロールの最上点座標（Ｘ３，Ｙ３）と前記ロール溜まり水の最上点座標（Ｘ４，Ｙ４）とを通過する水平線と交差する角度をθ’（°）としたとき、前記ロール間流路断面積Ａを下式から算出することを特徴とする鋼の連続鋳造方法。
Ａ＝０．５Ｒ２×（θ−θ’）−０．５ｒ２×（２π−θ）−０．５ｒ２／ｔａｎθ−０．５Ｒ×（Ｘ５−Ｘ４）×ｓｉｎθ’
【請求項３】
請求項１または２記載の鋼の連続鋳造方法において、前記ガイドロールの表面粗度係数をｎ、前記ガイドロールの水平方向の勾配をＩ、前記鋳片が前記ｉ−１番目の上側ガイドロールと前記ｉ番目の上側ガイドロールとの間で滞留するロール溜まり水と接触する湿潤長さをＬＬ（ｃｍ）としたとき、前記二次冷却水平均流速Ｖ１を下式から算出することを特徴とする鋼の連続鋳造方法。
Ｖ１＝（２３＋１／ｎ）／（１＋２３×ｎ／ｍ０．５）×（ｍ×Ｉ）０．５  （ただし、ｍ＝Ａ／ＬＬ）
【請求項４】
請求項１〜３のいずれか一項記載の鋼の連続鋳造方法において、前記溶鋼の鋳造速度が１．４ｍ／ｍｉｎ以上のときに前記スプレイノズルから前記鋳片の上面側に噴射された二次冷却水を前記鋳片の短辺側に配置された吸水パイプにより強制的に吸水して前記オーバーフロー水量ＱＯＦをＱＯＦ＜５０Ｌ／ｍｉｎにすることを特徴とする鋼の連続鋳造方法。
【請求項５】
請求項１〜３のいずれか一項記載の鋼の連続鋳造方法において、前記溶鋼の鋳造速度が１．４ｍ／ｍｉｎ以上のときに前記スプレイノズルから前記鋳片の上面側に噴射された二次冷却水を前記上側ガイドロールの周面部に形成した吸水孔により強制的に吸水して前記オーバーフロー水量ＱＯＦをＱＯＦ＜５０Ｌ／ｍｉｎにすることを特徴とする鋼の連続鋳造方法。
【発明の詳細な説明】
【技術分野】
【０００１】
本発明は、高炉などで得られた溶鋼などの鋼を連続鋳造する方法に関する。
【背景技術】
【０００２】
高炉で得られた溶鋼は、通常、二次精錬された後、取鍋に入れられて連続鋳造機の最上部へ運ばれ、連続鋳造機の最上部に設置されたタンディッシュに注入される。このタンディッシュは溶鋼中の介在物を除去するものであって、タンディッシュで介在物が除去された溶鋼は連続鋳造機の鋳型に注入され、ここで一次冷却された後、スラブと称される鋳片となって鋳型の真下に配置された複数のピンチロールにより鋳型から引き出される。そして、鋳型から引き出された鋳片は、鋳片の下面側をガイドする複数の下側ガイドロールと鋳片の上面側をガイドする複数の上側ガイドロールとの間を通過して次工程へ搬送される。このとき、鋳片の両面には下側ガイドロールと上側ガイドロールの各ロール間に設けられた複数のスプレイノズルから二次冷却水が噴射され、この二次冷却水によって鋳片の未凝固溶鋼が冷却される。
【０００３】
このような連続鋳造機を用いて溶鋼を連続鋳造する場合、リン（Ｐ）、硫黄（Ｓ）、ニオブ（Ｎｂ）、バナジウム（Ｖ）、アルミニウム（Ａｌ）、窒素（Ｎ）などの溶鋼成分を多く含むものについては、鋳片の凝固シェルに限界値以上の応力が高温で負荷されると、鋳片の凝固シェルと未凝固シェルとの界面に内部割れが発生したり、鋳片の表面に表面割れが発生したりすることが知られている（例えば、非特許文献１、非特許文献２参照）。
鋳片に内部割れが発生するのを抑制する方法としては、炭素（Ｃ）、リン（Ｐ）、硫黄（Ｓ）などの脆化域拡大元素を極力少なくして溶鋼を連続鋳造する方法、溶鋼の鋳造速度を低くして凝固シェルの強度を強める方法、スプレイノズルから鋳片に噴射される二次冷却水の水量を増やして凝固シェルの強度を強める方法などが知られている。
【０００４】
また、ニオブ（Ｎｂ）、バナジウム（Ｖ）、アルミニウム（Ａｌ）、窒素（Ｎ）などの粒界脆化元素の含有量が高いものについては、鋳型から引き出された鋳片に曲げ歪または矯正歪が付与される位置で脆化温度域（７００〜８００℃）を回避するようなパターンに鋳片の二次冷却パターンを最適化して表面割れの発生を抑制する方法が知られ、さらに、亜包晶Ｃ濃度を回避したＣ量やＴｉ、Ｃａなどの元素を添加することによって高温延性を改善して表面割れの発生を抑制する方法なども知られている。
【０００５】
しかし、鋳片の生産性を高めるために１．８ｍ／ｍｉｎを超える鋳造速度で溶鋼を連続鋳造すると、鋳片の表面温度が従来以上に高温となり、鋳片の幅方向（短辺方向）と鋳造方向（長辺方向）に生じた温度差によって表面割れや内部割れが鋳片に発生しやすくなる。
鋳片表面の高温化が進み、鋳片を幅方向と鋳造方向に均一に冷却することができないようになると温度差に起因する熱応力が鋳片に生じ、鋳片に生じた熱応力にも助長されて割れがより発生しやすくなる。
【０００６】
このような熱応力に起因する割れの発生は鋳片表面だけでなく鋳片表面から１０ｍｍ程度までの深さに表皮下割れとして現れ、熱応力に起因する割れの発生を鋳造段階で見つけることは難しい。このため、熱応力に起因する割れ欠陥が次工程の熱延プロセスなどで顕在化し、顕在化した割れ欠陥を除去する場合、グラインダー手入などの方法では除去しきれないため、操業上や品質上の問題が生じる。
【０００７】
鋳型から出た鋳片が不均一に冷却される原因を二つに大別すると、スプレイノズルに起因するものとロール垂水、ロール冷却などのスプレイノズル以外の要因に起因するものとに分類される。
スプレイノズルに起因する不均一冷却については、二次冷却水の水量密度や鋳片表面に衝突する二次冷却水の衝突圧力などを実操業と同等の条件で適正化することにより比較的容易に解消できることが知られている（例えば、特許文献１参照）。
【０００８】
しかし、高速鋳造化に伴い二次冷却水の水量が増大すると、鋳片の冷却に利用された後の二次冷却水がガイドロール間に滞留したり水流を形成したりするため、鋳片が必要以上に過冷却されるという問題が生じる。
この問題を解消する方法として、スプレイノズルから鋳片に噴射された二次冷却水を圧縮空気などの流体によって水切りする方法（例えば、特許文献２、特許文献３、特許文献４参照）が提案されている。
【先行技術文献】
【特許文献】
【０００９】
【特許文献１】特許第２７１９０７３号公報（００３４−００３７）
【特許文献２】特開２００８−１００２５３号公報
【特許文献３】特開２００４−２２３５２６号公報
【特許文献４】実開平６−２３６４８号公報
【非特許文献】
【００１０】
【非特許文献１】鈴木洋夫ら：「鉄と鋼」，６５（１９７９），Ｐ２０３８
【非特許文献２】長田修次ら：「鉄と鋼」，７６（１９９０），Ｐ２１４
【発明の概要】
【発明が解決しようとする課題】
【００１１】
しかしながら、上述した方法では、スプレイノズルから鋳片に噴射された二次冷却水を水切りするための水切り装置を別途必要とするなどの問題がある。
本発明は、上述した事情に鑑みてなされたもので、割れ欠陥の発生等を招くことなく溶鋼などの鋼を高速で連続鋳造することのできる鋼の連続鋳造方法を提供することを目的とするものである。
【課題を解決するための手段】
【００１２】
上記課題を解決するために、本発明の請求項１に係る発明は、溶鋼を一次冷却して鋳片を得るための鋳型と、該鋳型から出た鋳片の下面側をガイドする複数の下側ガイドロールと、該下側ガイドロールと対向して鋳片の上面側をガイドする複数の上側ガイドロールと、該上側ガイドロールと前記下側ガイドロールとで挟持された鋳片の両面に二次冷却水を噴射する複数のスプレイノズルとを備えてなる連続鋳造機により前記溶鋼を連続鋳造する方法であって、前記複数の上側ガイドロールのうち隣り合う二つの上側ガイドロールの間から前記鋳片に噴射される二次冷却水の水量をＱＩＮ（Ｌ／ｍｉｎ）、前記複数の上側ガイドロールのうち隣り合う二つの上側ガイドロールの間から前記鋳片に噴射された二次冷却水が前記鋳片の短辺側から流出するときのロール間流路断面積をＡ（ｃｍ２）、前記複数の上側ガイドロールのうち隣り合う二つの上側ガイドロールの間から前記鋳片に噴射された二次冷却水が前記鋳片の短辺側から流出するときの二次冷却水平均流速をＶ１（ｃｍ／ｍｉｎ）、前記鋳型からｉ番目に位置する上側ガイドロールの最上点座標を（Ｘ３，Ｙ３）、前記鋳型からｉ＋１番目に位置する上側ガイドロールの最上点座標を（Ｘ６，Ｙ６）、前記上側ガイドロールのロール径をｒ（ｃｍ）としたとき、前記鋳型からｉ−１番目に位置する上側ガイドロールとｉ番目に位置する上側ガイドロールとの間で滞留するロール溜まり水のオーバーフロー水量ＱＯＦを
ＱＯＦ＝ＱＩＮ−０．００１×Ａ×Ｖ１  （ただし、Ｘ３＋ｒ≦Ｘ６の場合）
ＱＯＦ＝０  （ただし、Ｘ３＋ｒ＞Ｘ６の場合）
から算出し、前記溶鋼の鋳造速度が１．４ｍ／ｍｉｎ以上のときに前記オーバーフロー水量ＱＯＦをＱＯＦ＜５０Ｌ／ｍｉｎにして前記溶鋼を連続鋳造することを特徴とする。
【００１３】
本発明の請求項２に係る発明は、請求項１記載の鋼の連続鋳造方法において、前記下側ガイドロールと前記上側ガイドロールとの間で円弧状に湾曲する鋳片の湾曲半径をＲ（ｃｍ）、前記湾曲半径の中心座標を（Ｘ０，Ｙ０）、前記鋳型からｉ番目に位置する上側ガイドロールと前記鋳片との接点座標を（Ｘ１，Ｙ１）、前記鋳型からｉ番目に位置する上側ガイドロールの中心座標を（Ｘ２，Ｙ２）、前記鋳型からｉ−１番目に位置する上側ガイドロールとｉ番目に位置する上側ガイドロールとの間で滞留するロール溜まり水の最上点座標を（Ｘ４，Ｙ４）、前記湾曲半径の中心座標（Ｘ０，Ｙ０）と前記接点座標（Ｘ１，Ｙ１）とを通過する直線が前記上側ガイドロールの最上点座標（Ｘ３，Ｙ３）と前記ロール溜まり水の最上点座標（Ｘ４，Ｙ４）とを通過する水平線と交差する角度をθ（°）、前記湾曲半径の中心座標（Ｘ０，Ｙ０）と前記ロール溜まり水の最上点座標（Ｘ４，Ｙ４）とを通過する直線が前記上側ガイドロールの最上点座標（Ｘ３，Ｙ３）と前記ロール溜まり水の最上点座標（Ｘ４，Ｙ４）とを通過する水平線と交差する角度をθ’（°）としたとき、前記ロール間流路断面積Ａを
Ａ＝０．５Ｒ２×（θ−θ’）−０．５ｒ２×（２π−θ）−０．５ｒ２／ｔａｎθ−０．５Ｒ×（Ｘ５−Ｘ４）×ｓｉｎθ’
から算出することを特徴とする。
【００１４】
本発明の請求項３に係る発明は、請求項１または２記載の鋼の連続鋳造方法において、前記ガイドロールの表面粗度係数をｎ、前記ガイドロールの水平方向の勾配をＩ、前記鋳片が前記ｉ−１番目の上側ガイドロールと前記ｉ番目の上側ガイドロールとの間で滞留するロール溜まり水と接触する湿潤長さをＬＬ（ｃｍ）としたとき、前記二次冷却水平均流速Ｖ１を
Ｖ１＝（２３＋１／ｎ）／（１＋２３×ｎ／ｍ０．５）×（ｍ×Ｉ）０．５  （ただし、ｍ＝Ａ／ＬＬ）
から算出することを特徴とする。
【００１５】
本発明の請求項４に係る発明は、請求項１〜３のいずれか一項記載の鋼の連続鋳造方法において、前記溶鋼の鋳造速度が１．４ｍ／ｍｉｎ以上のときに前記スプレイノズルから前記鋳片の上面側に噴射された二次冷却水を前記鋳片の短辺側に配置された吸水パイプにより強制的に吸水して前記オーバーフロー水量ＱＯＦをＱＯＦ＜５０Ｌ／ｍｉｎにすることを特徴とする。
【００１６】
本発明の請求項５に係る発明は、請求項１〜３のいずれか一項記載の鋼の連続鋳造方法において、前記溶鋼の鋳造速度が１．４ｍ／ｍｉｎ以上のときに前記スプレイノズルから前記鋳片の上面側に噴射された二次冷却水を前記上側ガイドロールの周面部に形成した吸水孔により強制的に吸水して前記オーバーフロー水量ＱＯＦをＱＯＦ＜５０Ｌ／ｍｉｎにすることを特徴とする。
【発明の効果】
【００１７】
本発明に係る鋼の連続鋳造方法によれば、溶鋼の鋳造速度が１．４ｍ／ｍｉｎ以上のときにオーバーフロー水量ＱＯＦをＱＯＦ＜５０（Ｌ／ｍｉｎ）にして溶鋼を連続鋳造することで、二次冷却水の水量増加による鋳片の過冷却が抑制され、これにより、表面割れや内部割れが鋳片に発生しにくくなるので、割れ欠陥の発生等を招くことなく溶鋼などの鋼を高速で連続鋳造することができる。
【００１８】
また、スプレイノズルから鋳片に噴射された二次冷却水を水切りする水切り装置を要したりすることなく溶鋼などの鋼を高速で連続鋳造することができる。
さらに、表面割れや内部割れが鋳片に発生しにくくなることにより、グラインダー手入処理等の付加による歩止まりの低下や熱損失無しに鋳片を次工程へ送ることが可能となり、コスト面やエネルギー面でも大きな効果が得られる。
【図面の簡単な説明】
【００１９】
【図１】本発明に係る鋼の連続鋳造方法が適用される連続鋳造機の一例を模式的に示す図である。
【図２】連続鋳造機のスプレイノズルから鋳片の上面側に噴射された二次冷却水が上側ガイドロールの間で滞留する状態を模式的に示す図である。
【図３】連続鋳造機の上側ガイドロール間に溜まった二次冷却水がオーバーフローして下方に流れ落ちる位置と上側ガイドロールの座標位置等を説明するための図である。
【図４】ロール溜まり水のオーバーフロー水量が５０Ｌ／ｍｉｎ未満となる条件を説明するための図である。
【図５】ロール溜まり水のオーバーフロー水量が５０Ｌ／ｍｉｎ未満の場合と５０Ｌ／ｍｉｎ以上になる場合の鋳片表面温度を説明するための図である。
【図６】スプレイノズルから鋳片に噴射された二次冷却水を吸水してロール溜まり水のオーバーフロー水量を５０Ｌ／ｍｉｎ未満にする方法を説明するための図である。
【発明を実施するための形態】
【００２０】
以下、図面を参照して本発明に係る鋼の連続鋳造方法について説明する。
本発明の一実施形態に係る鋼の連続鋳造方法を実施するときに用いられる連続鋳造機の一例を図１に示す。図中符号１１は高炉などで得られた溶鋼、１２は溶鋼１１を連続鋳造機の最上部へ運ぶための取鍋を示し、連続鋳造機の最上部にはタンディッシュ１３が設置されている。このタンディッシュ１３は溶鋼１１に含まれる介在物を除去するためのもので、取鍋１２からタンディッシュ１３に注入された溶鋼１１は介在物が除去された後、タンディッシュ１３の下部に設けられた鋳型１４に注入される。
【００２１】
鋳型１４は溶鋼１１を一次冷却してスラブと称される鋳片１５を得るためのもので、この鋳型１４で得られた鋳片１５はピンチロール１６ａ，１６ｂにより鋳型１４から下方に引き出されるようになっている。
ピンチロール１６ａ，１６ｂは鋳型１４の真下に配置され、これらピンチロール１６ａ，１６ｂの下方には、鋳片１５の下面側をガイドする複数の下側ガイドロール１７と鋳片１５の上面側をガイドする複数の上側ガイドロール１８が相対向して円弧状に配置されている。
【００２２】
また、下側ガイドロール１７と上側ガイドロール１８の各ロール間にはスプレイノズル１９がガイドロール１７，１８の軸方向に複数個ずつ設けられ、鋳型１４から引き出された鋳片１５はスプレイノズル１９から噴射される二次冷却水によって冷却されるようになっている。
図２はスプレイノズル１９から鋳片１５の上面側に噴射された二次冷却水が上側ガイドロール１８の間で滞留する状態を模式的に示す図、図３は上側ガイドロール１８の間に溜まった二次冷却水が上側ガイドロール１８からオーバーフローして下方に流れ落ちる位置と上側ガイドロール１８の座標位置等を説明するための図で、以下、図２及び図３を参照して本発明に係る鋼の連続鋳造方法について説明する。
【００２３】
上述した連続鋳造機では、下式（１）または下式（２）で示す関係で溶鋼１１を連続鋳造している場合が多い。
ＱＷ＝ａ×ＶＲ２＋ｂ×ＶＲ＋ｃ    ……（１）
ＱＷ＝ｂ×ＶＲ＋ｃ    ……（２）
ただし、ＱＷ：スプレイノズルから鋳片の両面に噴射される二次冷却水量（Ｌ／ｍｉｎ）、ＶＲ：鋳造速度（ｍ／ｍｉｎ）、ａ，ｂ，ｃ：定数。
【００２４】
従って、溶鋼１１を高速で連続鋳造して鋳片１５の生産性を高めるためには、鋳造速度ＶＲの上昇に伴って二次冷却水量ＱＷを増加させる必要がある。しかし、スプレイノズル１９から噴出する二次冷却水の水量が鋳片１５の短辺側から流れ出る水量よりも多くなると、鋳片冷却時にも蒸発しなかった二次冷却水が上側ガイドロール１８の間で滞留する。そして、上側ガイドロール１８の間で滞留する二次冷却水（以下「ロール溜まり水」という。）が大量に増えると、図２に示すように、ロール溜まり水２０が上側ガイドロール１８をオーバーフローし、下方に流れ落ちる現象が生じる。
【００２５】
上記の現象による影響を調査するために、本発明者らは、スプレイノズル１９から鋳片１５に噴射される二次冷却水の水量を多くし、そのときの鋳片表面温度を放射温度計、シース熱電対などを用いて鋳造方向に数箇所測定した。その結果、スプレイノズル１９から鋳片１５に噴射される二次冷却水の強度（圧力）を鋳片１５の幅方向に一定にしてもロール溜まり水が集中的に上側ガイドロール１８から溢れ、上側ガイドロール１８からオーバーフローしたロール溜まり水が鋳片１５に流れ落ちる場合には、その箇所で鋳片表面温度が大きく低下することを確認した。
【００２６】
特に、二次冷却水が溜まりやすい鋳片１５の上面側は上記のオーバーフロー現象による影響が顕著に現れ、矯正点２１（図１参照）を有する連続鋳造機で高表面割れ感受性の鋼種を連続鋳造した場合は表面割れが発生することも確認した。
ロール溜まり水による鋳片１５の副次的な冷却は、スプレイノズル１９から鋳片１５に噴射された二次冷却水が温度上昇あるいは蒸発することなくガイドロール間に滞留し、ロールチョックと鋳片との隙間あるいは上側ガイドロール１８からオーバーフローして鋳片１５に流れ落ちることに起因するものと考えられ、本発明者らは水理学、幾何学的に決定されるロール溜まり水のオーバーフロー水量とロール位置との関係からロール溜まり水のオーバーフローによる影響を評価可能な式を導いた。
【００２７】
ここでは一例として完全湾曲型の連続鋳造機について導出式を説明するが、垂直曲げ型連続鋳造機や完全垂直型連続鋳造機についても同様の方法で垂直部と湾曲部を区分することでロール溜まり水のオーバーフロー評価も可能である。
鋳片表面に発生する表面割れは垂直曲げ型連続鋳造機の曲り部あるいは矯正部にて発生が顕著となるが、曲り部は連続鋳造機の垂直部直下のメニスカスから５ｃｍ程度の位置までに該当するため、鋳片表面温度は高く脆化温度に達していない。また、表面に歪が加わる鋳片の下面側では垂れ水が連続鋳造機から下方に落下してしまうことから、ロール溜まり水のオーバーフローによる影響が小さい。このため、垂れ水やオーバーフロー水の影響については鋳片の上面側が関与する鋳片矯正点について考慮すれば良いことも確認した。
【００２８】
図１に示した複数の上側ガイドロール１８のうち隣り合う二つの上側ガイドロール１８，１８の間から鋳片１５に噴射される二次冷却水の水量をＱＩＮ（Ｌ／ｍｉｎ）、隣り合う二つの上側ガイドロール１８，１８の間から鋳片１５に噴射された二次冷却水が鋳片１５の短辺側から流出する水量をＱＯＵＴ（Ｌ／ｍｉｎ）とすると、隣り合う二つの上側ガイドロール１８，１８の間に滞留するロール溜まり水はＱＩＮ−ＱＯＵＴで表される。そして、水理学的に決定される水量ＱＩＮが水量ＱＯＵＴを大きく超えると、ロール溜まり水が溢れ出し、下方のロール位置に滝のように落下することになる。
上記の水量ＱＩＮは隣り合う二つの上側ガイドロール１８，１８の間に存在する複数のスプレイノズル１９から鋳片１５に噴射される二次冷却水の噴射量を総算した値であり、鋳造速度の上昇に伴い大きな値となる。
【００２９】
また、水量ＱＯＵＴについては、水理学の式を利用して算出することができ、算出式については幾つかの候補が考えられるが、本発明者らはクッター開水路の式を用いて、下式（３）から水量ＱＯＵＴを推算した。
ＱＯＵＴ＝０．００１×Ａ×Ｖ１  ……（３）
ただし、Ａ：隣り合う二つの上側ガイドロール１８，１８の間から鋳片１５に噴射された二次冷却水が鋳片１５の短辺側から流出するときのロール間流路断面積（ｃｍ２）、Ｖ１：隣り合う二つの上側ガイドロール１８，１８の間から鋳片１５に噴射された二次冷却水が鋳片１５の短辺側から流出するときの二次冷却水平均流速（ｃｍ／ｍｉｎ）。
【００３０】
ここで、ロール間流路断面積Ａについては、図３に示すように、下側ガイドロール１７と上側ガイドロール１８との間で円弧状に湾曲する鋳片１５の湾曲半径をＲ（ｃｍ）、湾曲半径Ｒの中心座標を（Ｘ０，Ｙ０）、鋳型からｉ番目に位置する上側ガイドロール１８と前記鋳片１５との接点座標を（Ｘ１，Ｙ１）、鋳型からｉ番目に位置する上側ガイドロール１８の中心座標を（Ｘ２，Ｙ２）、鋳型からｉ−１番目に位置する上側ガイドロール１８とｉ番目に位置する上側ガイドロール１８との間で滞留するロール溜まり水２０の最上点座標を（Ｘ４，Ｙ４）、湾曲半径Ｒの中心座標（Ｘ０，Ｙ０）と接点座標（Ｘ１，Ｙ１）とを通過する直線Ｌ１が上側ガイドロール１８の最上点座標（Ｘ３，Ｙ３）とロール溜まり水２０の最上点座標（Ｘ４，Ｙ４）とを通過する水平線Ｌ２と交差する角度をθ（°）、湾曲半径Ｒの中心座標（Ｘ０，Ｙ０）とロール溜まり水２０の最上点座標（Ｘ４，Ｙ４）とを通過する直線Ｌ３が上側ガイドロール１８の最上点座標（Ｘ３，Ｙ３）とロール溜まり水２０の最上点座標（Ｘ４，Ｙ４）とを通過する水平線Ｌ２と交差する角度をθ’（°）、上側ガイドロールのロール径をｒ（ｃｍ）とすると、下式（４）から求めることができる。
Ａ＝０．５Ｒ２×（θ−θ’）−０．５ｒ２×（２π−θ）−０．５ｒ２／ｔａｎθ−０．５Ｒ×（Ｘ５−Ｘ４）×ｓｉｎθ’  ……（４）
【００３１】
また、二次冷却水平均流速Ｖ１については、ガイドロールの表面粗度係数をｎ、ガイドロールの水平方向の勾配をＩ、鋳片１５がロール溜まり水２０と接触する湿潤長さをＬＬ（ｃｍ）とすると、下式（５）から求めることができる。
Ｖ１＝（２３＋１／ｎ）／（１＋２３×ｎ／ｍ０．５）×（ｍ×Ｉ）０．５  ……（５）
ただし、ｍ：ｍ＝Ａ／ＬＬ。
【００３２】
なお、図３に示した座標（Ｘ１，Ｙ１）、（Ｘ２，Ｙ２）、（Ｘ３，Ｙ３）、（Ｘ４，Ｙ４）、（Ｘ５，Ｙ５）は、下式で表記することができる。
Ｘ１＝Ｘ０−Ｒ×ｃｏｓθ，Ｙ１＝Ｙ０−Ｒ×ｓｉｎθ
Ｘ２＝Ｘ１＋ｒ×ｃｏｓθ，Ｙ２＝Ｙ１−ｒ×ｓｉｎθ
Ｘ３＝Ｘ２，Ｙ３＝Ｙ２＋ｒ
Ｘ４＝Ｘ０−（Ｒ２−（Ｙ０−Ｙ４）２）０．５，Ｙ４＝Ｙ３
Ｘ５＝Ｘ３＋ｒ／ｔａｎθ，Ｙ５＝Ｙ３
【００３３】
上述したように、隣り合う二つの上側ガイドロールの間から鋳片に噴射された二次冷却水の水量ＱＩＮが鋳片の短辺側から流れ出る二次冷却水の水量ＱＯＵＴよりも多くなると、ロール溜まり水が上側ガイドロールをオーバーフローして下方に落下する。
このとき、オーバーフローしたロール溜まり水２０の落下点がｉ番目に位置する上側ガイドロール１８の最上点座標（Ｘ３，Ｙ３）とｉ＋１番目に位置する上側ガイドロール１８の最上点座標（Ｘ６，Ｙ６）との間に存在する場合は、図３中矢印ＦＬ１で示すように、オーバーフローしたロール溜まり水２０がｉ番目に位置する上側ガイドロール１８とｉ＋１番目に位置する上側ガイドロール１８との間に垂れ水としてダイレクトに流れ落ちるため、上側ガイドロール１８をオーバーフローしたロール溜まり水２０によって鋳片１５が過冷却される。
【００３４】
一方、オーバーフローしたロール溜まり水２０の落下点がｉ番目に位置する上側ガイドロール１８の最上点座標（Ｘ３，Ｙ３）とｉ＋１番目に位置する上側ガイドロール１８の最上点座標（Ｘ６，Ｙ６）との間に存在しない場合は、図３中矢印ＦＬ２で示すように、オーバーフローしたロール溜まり水２０がｉ番目に位置する上側ガイドロール１８とｉ＋１番目に位置する上側ガイドロール１８との間にダイレクトに流れ落ちないので、上側ガイドロール１８をオーバーフローしたロール溜まり水２０によって鋳片１５が過度に冷却されることはない。
【００３５】
したがって、本発明者らは、鋳型からｉ＋１番目に位置する上側ガイドロール１８の最上点座標を（Ｘ６，Ｙ６）としたとき、鋳片１５の湾曲中心からｉ番目の上側ガイドロール１８の最上点座標までの水平方向距離とロール径とを加算した値が鋳片１５の湾曲中心からｉ＋１番目の上側ガイドロール１８の最上点座標までの水平方向距離より小さいか等しい場合（Ｘ３＋ｒ≦Ｘ６の場合）には、上側ガイドロール１８をオーバーフローして流れ落ちるロール溜まり水のオーバーフロー水量ＱＯＦを下式（６）から算出することとした。
ＱＯＦ＝ＱＩＮ−（０．００１×Ａ×Ｖ１）  ……（６）
【００３６】
また、鋳片１５の湾曲中心からｉ番目の上側ガイドロール１８の最上点座標までの水平方向距離とロール径とを加算した値が鋳片１５の湾曲中心からｉ＋１番目の上側ガイドロール１８の最上点座標までの水平方向距離より大きい場合（Ｘ３＋ｒ＞Ｘ６の場合）には、上側ガイドロール１８をオーバーフローして流れ落ちるロール溜まり水のオーバーフロー水量ＱＯＦを下式（７）から算出することとした。
ＱＯＦ＝０  ……（７）
上記の式からロール溜まり水のオーバーフロー水量ＱＯＦを算出することで、鋳片の過冷却効果の大きさと発生位置を評価することが可能となり、より適正な二次冷却水量の設定が可能になる。
【実施例】
【００３７】
本発明者らは、溶鋼量３００ｔｏｎの実機連続鋳造プロセスにおいて鋳造速度、二次冷却水量を変更してオーバーフロー水量ＱＯＦと鋳片表面温度との関係を調査した。
ここで用いた溶鋼はＣ０．１５質量％、Ｎｂ０．０５０質量％、Ｎ０．００４０質量％の鋼種であり、鋳造条件は鋳片幅２０００ｍｍ、鋳片厚２５０ｍｍ、ロール径２５０〜４００ｍｍ、鋳造速度１．４〜２．０ｍ／ｍｉｎで行った。
【００３８】
実験の条件としては、以下の条件１〜６で実施した。
条件１：鋳造速度１．４ｍ／ｍｉｎ、比水量：２．１６Ｌ／ｋｇ（強冷却パターン）。
条件２：鋳造速度１．８ｍ／ｍｉｎ、比水量：２．２４Ｌ／ｋｇ（強冷却パターン）。
条件３：鋳造速度２．０ｍ／ｍｉｎ、比水量：２．２０Ｌ／ｋｇ（強冷却パターン）。
条件４：鋳造速度１．４ｍ／ｍｉｎ、比水量：０．８７Ｌ／ｋｇ（弱冷却パターン）。
条件５：鋳造速度１．８ｍ／ｍｉｎ、比水量：１．１０Ｌ／ｋｇ（弱冷却パターン）。
条件６：鋳造速度２．０ｍ／ｍｉｎ、比水量：１．１９Ｌ／ｋｇ（弱冷却パターン）。
【００３９】
ここで言う「比水量」とは、溶鋼単位重量あたりに連続鋳造において二次冷却帯で付与した二次冷却水量のことであり、各ゾーンの二次冷却水量の総和をＴＱＷ（Ｌ／ｍｉｎ）、鋳片幅をＷＣＰ（ｍ）、鋳片厚をＴＣＰ（ｍ）、鋳造速度をＶＲ（ｍ／ｍｉｎ）、鋼の密度をＤＳ（ｋｇ／ｍ３）とすると、下式（８）から求めることができる。
比水量（Ｌ／ｋｇ）＝ＴＱＷ／（ＷＣＰ×ＴＣＰ×ＶＲ×ＤＳ）  ……（８）
【００４０】
鋳片表面温度の評価は、連続鋳造機の水平部入側の矯正部に設置したサーモビュワーにより鋳片幅方向の温度を測定し、幅方向の温度差から鋳片表面温度を評点化した。そして、鋳片端部から１００ｍｍの範囲を除いた鋳片の幅方向の温度差が２００℃以上の場合を×、温度差が５０〜１５０℃の場合を△、温度差が５０℃未満の場合を○として評価した。
また、鋳造後の鋳片について表面割れの調査を実施し、表面割れの程度から評点化した。全く表面割れが発生しなかったものを○、一部表面割れが発生しているものの鋳片溶剤やグラインダー手入により割れを除去可能なものを△、表面割れの程度がひどく製品に使えないものを×とした。
【００４１】
図４はロール溜まり水のオーバーフロー水量ＯＯＦがＯＯＦ＜５０Ｌ／ｍｉｎとなる条件を説明するための図で、図中縦軸はロール溜まり水のオーバーフロー水量ＱＯＦを、図中横軸は連続鋳造機のメニスカスからの距離をそれぞれ示している。
図４から明らかように、条件１と条件４〜６で溶鋼を連続鋳造した場合はロール溜まり水のオーバーフロー水量ＱＯＦがＱＯＦ＜５０Ｌ／ｍｉｎとなるに対し、条件２及び条件３で溶鋼を連続鋳造した場合は鋳型から出た鋳片が矯正部に到達する前にロール溜まり水のオーバーフロー水量ＱＯＦがＱＯＦ＞５０Ｌ／ｍｉｎとなっていることがわかる。
【００４２】
図５はロール溜まり水のオーバーフロー水量ＱＯＦが５０Ｌ／ｍｉｎ未満になる場合と５０Ｌ／ｍｉｎ以上になる場合の鋳片表面温度を説明するための図で、図中縦軸は鋳片表面温度を、図中横軸は鋳片の幅方向位置をそれぞれ示している。
図５から明らかように、条件３で溶鋼を連続鋳造した場合は鋳片表面の幅方向温度分布に大きな温度差が生じるのに対し、条件６で溶鋼を連続鋳造した場合は鋳片表面温度が鋳片幅方向にほぼ均一となることがわかる。
表１に、式（６）または式（７）で算出したロール溜まり水のオーバーフロー水量ＱＯＦを鋳片表面温度と鋳片表面割れ発生の評価結果と共に併記する。
【００４３】
【表１】
0005402678.tif 000002
【００４４】
なお、表１のＱＯＦ最大値は、前記した表面粗度係数ｎをｎ＝０．００１３、勾配ＩをＩ＝１／１０００としてＱＯＦを求めた値である。
表１に示されるように、条件２及び条件３で溶鋼を連続鋳造した場合は鋳片表面の幅方向温度差が５０〜１５０℃または２００℃以上となり、表面割れの程度がひどく製品として使えないものとなった。これに対し、条件１、条件４〜６で溶鋼を連続鋳造した場合は鋳片表面の幅方向温度差が５０℃未満となり、鋳片表面に表面割れが全く発生しなかった。
【００４５】
したがって、表１から明らかなように、溶鋼の鋳造速度が１．４ｍ／ｍｉｎ以上のときにロール溜まり水のオーバーフロー水量ＱＯＦをＱＯＦ＜５０Ｌ／ｍｉｎにすることで、二次冷却水の水量増加による鋳片の過冷却が抑制され、これにより、表面割れや内部割れが鋳片に発生しにくくなるので、割れ欠陥の発生等を招くことなく溶鋼を高速で連続鋳造することができる。
【００４６】
また、スプレイノズル１９から鋳片１５に噴射された二次冷却水を水切り装置で水切りする必要もないので、水切り装置を別途要したりすることなく溶鋼を高速で連続鋳造することができる。
さらに、表面割れや内部割れが鋳片に発生しにくくなることにより、グラインダー手入処理等の付加による歩止まりの低下や熱損失無しに鋳片を次工程へ送ることが可能となり、コスト面やエネルギー面でも大きな効果が得られる。
【００４７】
なお、溶鋼の鋳造速度が１．４ｍ／ｍｉｎ以上のときにロール溜まり水のオーバーフロー水量ＱＯＦを５０Ｌ／ｍｉｎ未満にする方法としては、上側ガイドロール１８のロール径ｒｉを大きくする、スプレイノズル１９から噴出する二次冷却水量を調整するなどの方法を用いることができるが、ロール径やスプレイ水量でオーバーフロー水量ＱＯＦを５０Ｌ／ｍｉｎ未満にできない場合には、図６（ａ）に示すように、吸水ポンプ２２と連結した吸水パイプ２３により二次冷却水を鋳片１５の短辺部近傍から強制的に吸水する方法、あるいは図６（ｂ）に示すように、上側ガイドロール１８の周面部に形成した吸水孔２４から二次冷却水を強制的に吸水する方法などが有効である。
【符号の説明】
【００４８】
１１…取鍋
１２…連続鋳造機
１３…タンディッシュ
１４…鋳型
１５…鋳片
１６ａ，１６ｂ…ピンチロール
１７…下側ガイドロール
１８…上側ガイドロール
１９…スプレイノズル
２０…ロール溜まり水
２２…吸水ポンプ
２３…吸水パイプ
２４…吸水孔
【図１】
0005402678.tif 000003
【図２】
0005402678.tif 000004
【図３】
0005402678.tif 000005
【図４】
0005402678.tif 000006
【図５】
0005402678.tif 000007
【図６】
0005402678.tif 000008